(57)【要約】  【課題】  本発明は、均質性、透明性に優れ、所望する塗膜物性を備えた着色シリカ薄膜を形成でき、また、種々の用途、例えば着色ガラスボトルや住宅設備などの用途に使用できる着色被覆膜を形成できる着色被覆膜形成用塗布液、及び、この着色被覆膜形成用塗布液を塗布した成形品を提供することを目的とする。  【解決手段】  本発明は、ポリシラザンとラテントピグメントを含有する着色被覆膜形成用塗布液である。  【選択図】  なし【特許請求の範囲】
【請求項１】
ポリシラザンとラテントピグメントを含有する着色被覆膜形成用塗布液。
【請求項２】
請求項１において、ポリシラザンが、ペルヒドロポリシラザンである着色被覆膜形成用塗布液。
【請求項３】
請求項１又は２に記載される着色膜形成用塗布液が塗布された成形体。
【請求項４】
請求項１又は２に記載される着色膜形成用塗布液を塗布した後に、加熱処理を行った成形体。
【発明の詳細な説明】
【技術分野】
【０００１】
本発明は、着色被覆膜形成用塗布液、及び、この着色被覆膜形成用塗布液を塗布した成形体であり、低温度での着色ガラスコートに関する。
【背景技術】
【０００２】
ポリシラザンを利用して得られたシリカ被覆膜は無色透明である。通常ガラス製品は、一般に着色して利用される場合が多く、具体的には、有機色素（染料、顔料等）をシリカゾルに配合してガラス表面に塗布、焼成してゲル化させる方法、いわゆるゾルゲル法で製造されている。
【０００３】
ゾルゲル法を用いる場合、焼成温度を高くすると、得られる着色薄膜が緻密となるが、着色剤として有機色素を用いると、熱により有機色素が分解される。そのため、焼成温度を高くできない問題がある。
特に染料を用いた場合は、染料が水に溶けやすく、染料の溶出が起こり、膜の劣化が急速に進行する。また、ガラスボトルの場合、耐水性、耐薬品性などが劣り、染料の溶出などの問題がある。
【０００４】
このような問題点を改善する方法は、引用文献１に記載されている。引用文献１には、金属アルコキシドと、３ｎｍ〜３００ｎｍの微粒子の有機顔料とを、アルコールに可溶性の分散剤を用いて分散させ、ガラス表面に塗布後、焼成して着色フィルターを得る方法が記載されている。
【０００５】
しかし、この方法にも多数問題点がある。
例えば、分散剤が、アルコール可溶性のものに限定される。
また、顔料と相容性があり、且つ、金属アルコキシドとも相容性のある分散剤を選択して、顔料分散液を調製しなければならず、これが適切に行われなければ、得られる薄膜の性能が劣悪なものとなる。
さらに、３ｎｍ〜３００ｎｍの微粒子を得るための粒径調整が困難で、顔料の均一な分散作業にも難点がある。
その上、これらの粒径調整および均一な分散が適切に行われなければ、透明な着色薄膜が得られない。
【０００６】
また別に、引用文献２には、ラテントピグメントの溶液または溶融物を基板に塗布して着色基板を得る方法が開示されている。
しかし、この方法で得られる着色薄膜は、顔料そのものの物性を有する薄膜であるため、用途が、その物性に適したものに限定される。
即ち、着色薄膜を種々の用途に用いるには、その用途、目的に応じた薄膜の強度、耐水性、耐候性などの物性が必要であるが、そのような物性が得られにくい。
【特許文献１】特開平５−１７８６２３号公報
【特許文献２】特開平９−３３６２号公報
【発明の開示】
【発明が解決しようとする課題】
【０００７】
本発明は、均質性、透明性に優れ、所望する塗膜物性を備えた着色シリカ薄膜を形成でき、また、種々の用途、例えば着色ガラスボトルや住宅設備などの用途に使用できる着色被覆膜を形成できる着色被覆膜形成用塗布液、及び、この着色被覆膜形成用塗布液を塗布した成形品を提供することを目的とする。
【課題を解決するための手段】
【０００８】
（１）本発明は、ポリシラザンとラテントピグメントを含有する着色被覆膜形成用塗布液である。
（２）項（１）において、ポリシラザンが、ペルヒドロポリシラザンである着色被覆膜形成用塗布液。
（３）項（１）又は（２）に記載される着色膜形成用塗布液が塗布された成形体。
（４）項（１）又は（２）に記載される着色膜形成用塗布液を塗布した後に、加熱処理を行った成形体。
【発明の効果】
【０００９】
ポリシラザンと、ラテントピグメントとを含有する本発明の着色被覆膜形成用塗布液は、分散剤を使用せず、任意の物性を得ることができる。
【発明を実施するための最良の形態】
【００１０】
本発明は、ポリシラザンと、ラテントピグメントを溶解した溶液とが均一に混合できること、および得られた混合液（着色塗布液組成物）が、強固な、透明で、かつ耐候性に優れる着色薄膜を形成し得ることを見出して完成されたものであり、ラテントピグメントの溶解液を用いた本発明の着色塗料組成物は、分散剤を使用せず、ポリシラザンの種類および量を変えることにより、任意の物性を得ることができる。
【００１１】
本発明で用いるポリシラザン含有液は、ポリシラザンを含む液状物（ワニス）とする。ここで、ポリシラザンは、下記の一般式（１）の繰返し単位を有するオリゴマないしはポリマーであり、環状ポリシラザンでも、鎖状ポリシラザン、環状及び鎖状構造の両構造をもつポリシラザンでもよい。
【００１２】
【化１】
2007169551.tif 000002
【００１３】
なお、一般式（１）中、Ｒは、水素原子、アルキル基、アルケニル基、シクロアルキル基、アリール基、アルキルシリル基、アルキルアミノ基、アルコキシ基等を表し、３つのＲは同じでも異なってもよい。
【００１４】
更に、上記ポリシラザンをトリアルキルアミンのような第３級アミン類、立体障害性置換基をもつ第２級アミン類、又はフォスフィン等の塩基性溶媒中、あるいは非塩基性の炭化水素類の溶媒中で、脱水素縮合反応を行わせることにより得られる分子量２００〜５００，０００のものも使用できる。
あるいは、無機ポリシラザンの改質反応により得られるもので、架橋結合−ＮＨ−又は−ＮＨ−ＮＨ−を有し、Ｎ／Ｓｉ比が０．８以上の分子量２００〜５０，０００のものも使用できる。組成式が（ＲＳｉＨＮＨ）Ｘ［（ＲＳｉＨ）１．５Ｎ］Ｙ（但し、Ｒは一般式（１）中における意味と同じであり、Ｙは１−Ｘであり、０．４＜Ｘ＜１である。）で表されるポリオルガノヒドロシラザンも使用できる。
【００１５】
更には、酸素を含有させたポリシロキサザンや金属アルコキシド等を反応させたポリメタロシラザン、有機硼素化合物を反応させたポリボロシラザンも使用できる。以上の各種ポリシラザンは、通常は、室温で液体又は固体である。
【００１６】
また、本発明で使用するポリシラザンは、基材との密着性の点では、ケイ素や窒素に結合している活性水素原子数の割合の高いものが好ましい。ケイ素原子と窒素原子との合計原子数１００に対し、活性水素原子数は好ましくは９０以上、更に好ましくは１００〜１５０（ペルヒドロポリシラザンは１５０）である。
【００１７】
ポリシラザンには、必要に応じて、シランカップリング剤、有機アミンやカルボン酸無水物、イソシアネート、チオール、カルボジイミド、金属アルコキシド、金属ハロゲン化物等の硬化剤を添加することができる。低温でシリカ転化させるため、ニッケル、白金、パラジウム、アルミニウム、アミン類等の触媒を用いることもできる。また、必要に応じて、金属粉末、セラミック粉末、消泡剤、界面活性剤、紫外線吸収剤、レベリング剤、帯電防止剤、分散剤、チキソトロピー性付与剤等を添加してもよい。
【００１８】
ポリシラザンの希釈溶媒としては、脂肪族炭化水素系溶媒、ハロゲン化炭化水素系溶媒、脂環式炭化水素系溶媒、芳香族炭化水素系溶媒、エーテル系溶媒等があり、これを単独あるいは複数混合して用いる。
【００１９】
本発明に用いられるラテントピグメントは、顔料を構成する母体骨格に溶媒可溶性を促進させる保護基が導入された溶媒可溶性顔料誘導体（顔料前駆体）を意味する。この導入された保護基は、化学的処理、光分解的処理、熱処理などにより容易に脱離され、その結果、母体骨格が現れて顔料化が起こり、本来の顔料の色が発色する。ラテントピグメントについては、Ｎａｔｕｒｅ  ３８８巻、１３１頁（１９９７）に記載されており、例えば、特開平９−３３６２号公報、国際公開番号第９８／３２８０２号公報、国際公開番号第９８／４５７５７号公報、国際公開番号第９８／５８０２７号公報、国際公開番号第９９／０１５１１号公報、特開平１１−９２６９５号公報、特開平１１−３１０７２６号公報に、様々な色、構造を有する顔料前駆体が挙げられている。
【００２０】
本発明に用いられるラテントピグメントは、下記一般式（２）で表される。Ａはキナクリドン、アントラキノン、ペリレン、インジゴ、キノフタロン、インダントロン、イソインドリノン、イソインドリン、ジオキサジン、フタロシアニン、ジケトピロロピロールまたはアゾ系列の着色剤の残基である。この残基Ａは、Ｘ個のヘテロ原子を含有しており、これらのヘテロ原子は少なくとも一つのカルボニル基と共役しているか、または隣接しており、そして、Ｂは下記一般式（３）の基であり、これは上記ヘテロ原子の一つに結合している。Ｒ３は、置換または非置換のアルキル基、アルケニル基、アルキニル基、シクロアルキル基、シクロアルケニル基またはアラルキル基を表す。
【００２１】
【化２】
2007169551.tif 000003
【００２２】
【化３】
2007169551.tif 000004
【００２３】
アルキル基としては、Ｃ１〜Ｃ２４のアルキル基が好ましい。アルケニル基としては、Ｃ３〜Ｃ２４のアルケニル基が好ましい。アルキニル基としてはＣ３〜Ｃ２４のアルキニル基が好ましい。シクロアルキル基としては、Ｃ４〜Ｃ１２のシクロアルキル基が好ましい。シクロアルケニル基としては、Ｃ４〜Ｃ１２のシクロアルケニル基が好ましい。アラルキル基としては、Ｃ７〜Ｃ２４のアラルキル基が好ましい。置換基としては、ハロゲン原子、エーテル基、アミノ基、チオエーテル基、シアノ基、ニトロ基などが挙げられる。
【００２４】
以下、本発明に用いられるラテントピグメントを説明するが、構造式において、Ｅは、水素または基Ｂを表すが、少なくとも一つのＥはＢである。
【００２５】
キナクリドン残基を有するラテントピグメントとしては、下記一般式（Ｉａ）の化合物の誘導体が挙げられる。
【００２６】
【化４】
2007169551.tif 000005
【００２７】
式中、Ｒ１１およびＲ１２は、互いに独立して、水素、ハロゲン、Ｃ１〜Ｃ１８アルキル基、Ｃ１〜Ｃ４アルコキシ基またはフェニル基を表す。好ましくは、水素、塩素、またはメチル基である。
また、キナクリドン残基を有するラテントピグメントとして、以下の化合物（Ｉｂ）、（Ｉｃ）または（Ｉｄ）の誘導体も用いられる。
【００２８】
【化５】
2007169551.tif 000006
【００２９】
アントラキノン残基を有するラテントピグメントとしては、以下の一般式（ＩＩａ）または（ＩＩｂ）で表される化合物が用いられる。
【００３０】
【化６】
2007169551.tif 000007
【００３１】
式中、Ｒ１３およびＲ１４は、それぞれ独立して、水素、Ｃ１〜Ｃ１２のアルキル基、またはＣ６〜Ｃ１２のアリール基であり、このアリール基は、ハロゲン、Ｃ１〜Ｃ６アルキル基、Ｃ１〜Ｃ６アルコキシル基、ニトロ基、アセチル、−ＳＯ２ＮＨＣ１〜Ｃ６アルキル基または−ＳＯ２ＮＨで置換されていてもよい。また、Ｒ１５およびＲ１６は、それぞれ独立して、水素、ハロゲン、Ｃ１〜Ｃ６アルキル基、Ｃ１〜Ｃ６アルコキシル基、ニトロ基、シアノ基、−ＣＯＮＨ２、−ＳＯ２ＮＨＣ１〜Ｃ６アルキル基、−ＳＯ２ＮＨ２、−ＳＯ３Ｈ、−ＳＯ３Ｎａ、またはＣ６〜Ｃ１２アリール基であり、このアリール基は、ハロゲン、Ｃ１〜Ｃ６アルキル基、Ｃ１〜Ｃ６アルコキシル基、ニトロ基、アセチル、−ＳＯ２ＮＨＣ１〜Ｃ６アルキル基または−ＳＯ２ＮＨで置換されていてもよい。Ｒ１７は、水素、ハロゲン、ニトロ基、シアノ基、ヒドロキシ、またはＣ１〜Ｃ６アルコキシル基である。
【００３２】
アントラキノン残基を有するラテントピグメントとしては、さらに以下の一般式（ＩＩｃ）または（ＩＩｄ）で表されるアントラキノノイド化合物の誘導体が用いられる。
【００３３】
【化７】
2007169551.tif 000008
【００３４】
式中、Ｒ１８は、水素またはハロゲンである。
【００３５】
ペリレン残基を有するラテントピグメントとしては、以下の一般式（ＩＩＩａ）または（ＩＩＩｂ）で表されるペリレンカルボキシイミドの誘導体が挙げられる。
【００３６】
【化８】
2007169551.tif 000009
【００３７】
式中、Ｒ１９は、水素、Ｃ１〜Ｃ６アルキル基、非置換の、またはハロゲンあるいはＣ１〜Ｃ４アルキル基で置換されたフェニル基、ベンジル基またはフェネチル基を表す。
【００３８】
インジゴ残基を有するラテントピグメントとしては、以下の一般式（ＩＶａ）で表されるインジゴ誘導体が挙げられる。
【００３９】
【化９】
2007169551.tif 000010
【００４０】
式中、Ｒ２０は、水素、シアノ基、Ｃ１〜Ｃ６アルキル基、Ｃ１〜Ｃ６アルコキシル基、またはハロゲンを表す。
【００４１】
キノフタロン残基を有するラテントピグメントとしては、以下の一般式（Ｖａ）および（Ｖｂ）で表される化合物の誘導体が挙げられる。
【００４２】
【化１０】
2007169551.tif 000011
【００４３】
式中、Ｒ２１は、ＨまたはＯ−Ｅであり、Ｒ２２〜Ｒ２５は、それぞれ独立して、水素、ハロゲン、−ＣＯＯ−Ｃ１〜Ｃ６アルキル基または−ＣＯＮＨ−Ｃ１〜Ｃ６アルキル基である。Ｅは前記と同じである。
【００４４】
インダントロン残基を有するラテントピグメントとしては、以下の式（ＶＩａ）で表される化合物の誘導体が挙げられる。
【００４５】
【化１１】
2007169551.tif 000012
【００４６】
イソインドリノン残基を有するラテントピグメントとしては、以下の一般式（ＶＩＩａ）または（ＶＩＩｂ）の化合物の誘導体が挙げられる。
【００４７】
【化１２】
2007169551.tif 000013
【００４８】
式中、Ｒ３０およびＲ３１は、それぞれ独立して、水素、ハロゲン、またはＣ１〜Ｃ４アルキル基を表す。
【００４９】
イソインドリン残基を有するラテントピグメントとしては、以下の式（ＶＩＩＩａ）、（ＶＩＩＩｂ）および、（ＶＩＩＩｃ）が挙げられる。
【００５０】
【化１３】
2007169551.tif 000014
【００５１】
式中、Ｒ３３は、下記式（９）の基であり、Ｒ３４は、水素、Ｃ１〜Ｃ２４アルキル基、ベンジル基、または、下記式（１０）の基であり、Ｒ３５は、水素、ＥまたはＲ３３であり、Ｒ３６、Ｒ３７、Ｒ３８およびＲ３９は、それぞれ互いに独立して、水素、Ｃ１〜２４アルキル基、Ｃ１〜Ｃ６アルコキシル基、ハロゲン、またはトリフルオロメチル基である。
【００５２】
【化１４】
2007169551.tif 000015
【００５３】
【化１５】
2007169551.tif 000016
【００５４】
ジオキサジン残基を有するラテントピグメントとしては、以下の一般式（ＩＸａ）の誘導体が挙げられる。
【００５５】
【化１６】
2007169551.tif 000017
【００５６】
式中、Ｒ４１は、水素、ハロゲン、またはＣ１〜Ｃ２４のアルキル基を表す。
【００５７】
さらに、ジオキサジン残基を有するラテントピグメントとして、以下の一般式（ＩＸｂ）の誘導体が挙げられる。
【００５８】
【化１７】
2007169551.tif 000018
【００５９】
式中、Ｒ４２およびＲ４３は、それぞれ独立して、Ｃ１〜Ｃ４のアルキル基である。
【００６０】
フタロシアニン残基を有するラテントピグメントとしては、以下の一般式（Ｘ）で表される化合物が挙げられる。
【００６１】
【化１８】
2007169551.tif 000019
【００６２】
式中、Ｍは、Ｈ２または、Ｃｕ（ＩＩ）、Ｚｎ（ＩＩ）、Ｆｅ（ＩＩ）、Ｎｉ（ＩＩ）、Ｒｕ（ＩＩ）、Ｒｈ（ＩＩ）、Ｐｄ（ＩＩ）、Ｐｔ（ＩＩ）、Ｍｎ（ＩＩ）、Ｍｇ（ＩＩ）、Ｂｅ（ＩＩ）、Ｃａ（ＩＩ）、Ｂａ（ＩＩ）、Ｃｄ（ＩＩ）、Ｈｇ（ＩＩ）、Ｓｎ（ＩＩ）、Ｃｏ（ＩＩ）、またはＰｂ（ＩＩ）であり、好ましくは、Ｃｕ（ＩＩ）、Ｚｎ（ＩＩ）、Ｆｅ（ＩＩ）、Ｎｉ（ＩＩ）、またはＰｄ（ＩＩ）からなる群から選択される二価の金属、または、Ｖ（Ｏ）、Ｍｎ（Ｏ）またはＴｉ（Ｏ）からなる群から選択される二価の酸化金属であり、Ｔ１は、−ＣＨＲ５２−、−ＣＯ−または−ＳＯ３−であり、Ｒ５１は、水素、Ｃ１〜Ｃ６アルキル基、−Ｎ（Ｅ）Ｒ５２、−Ｎ（Ｅ）２、−ＮＨＣＯＲ５３、−ＣＯＲ５３、または下記式（１１）の基であり、Ｒ５２は、水素、またはＣ１〜Ｃ６アルキル基であり、Ｒ５３は、Ｃ１〜Ｃ６アルキル基であり、そして、Ｒ５４は、水素、ハロゲン、Ｃ１〜Ｃ６アルキル基またはＣ１〜Ｃ６アルコキシル基であり、ｚは、０または１であり、そして、ｙは、１〜８の整数である。
【００６３】
【化１９】
2007169551.tif 000020
【００６４】
ジケトピロロピロール残基を有するラテントピグメントとしては、以下の一般式（ＸＩａ）および（ＸＩｂ）で表される化合物が挙げられる。
【００６５】
【化２０】
2007169551.tif 000021
【００６６】
式中、ＧおよびＬは、それぞれ独立して、下記式（１２）のいずれかの基である。
【００６７】
【化２１】
2007169551.tif 000022
【００６８】
式中、Ｒ６１およびＲ６２は、それぞれ独立して、水素、ハロゲン、Ｃ１〜Ｃ２４アルキル基、Ｃ１〜Ｃ６アルコキシル基、Ｃ１〜Ｃ１８アルキルメルカプト基、Ｃ１〜Ｃ１８アルキルアミノ基、シアノ基、ニトロ基、フェニル基、トリフルオロメチル基、Ｃ５〜Ｃ６シクロアルキル基、−Ｃ＝Ｎ−（Ｃ１〜Ｃ２４アルキル基）、下記式（１３）の基、イミダゾリル基、ピラゾリル基、トリアゾリル基、ピペラジニル基、ピロリル基、オキサゾリル基、ベンゾキサゾリル基、ベンズチアゾリル基、ベンズイミダゾリル基、モルホリニル基、ピペリジニル基、またはピロロジニル基であり、Ｔ２は、−ＣＨ２−、−ＣＨ（ＣＨ３）−、−Ｃ（ＣＨ３）２−、−ＣＨ＝Ｎ−、−Ｎ＝Ｎ−、−Ｏ−、−Ｓ−、−ＳＯ−、−ＳＯ２−、または−ＮＲ６７−であり、Ｒ６３およびＲ６４は、それぞれ独立して、水素、ハロゲン、Ｃ１〜Ｃ６アルキル基、Ｃ１〜Ｃ６アルコキシル基、またはシアノ基であり、Ｒ６５およびＲ６６は、それぞれ独立して、水素、ハロゲン、またはＣ１〜Ｃ６アルキル基であり、そして、Ｒ６７は、水素またはＣ１〜Ｃ６アルキル基である。
【００６９】
【化２２】
2007169551.tif 000023
【００７０】
アゾ系列の残基を有するラテントピグメントとしては、以下のアゾ化合物（ＸＩＩａ）〜（ＸＩＩｆ）が挙げられる。
【００７１】
【化２３】
2007169551.tif 000024
【００７２】
【化２４】
2007169551.tif 000025
【００７３】
【化２５】
2007169551.tif 000026
【００７４】
（ＸＩＩａ）〜（ＸＩＩｆ）式中、Ｒ７１〜Ｒ７５は、それぞれ独立して、水素、ハロゲン、Ｃ１〜Ｃ６アルキル基、Ｃ１〜Ｃ６アルコキシル基、ニトロ基、アセチル、またはＳＯ２ＮＨＣ１〜Ｃ６アルキル基であり、そして、Ｒ７６は、水素、ハロゲン、Ｃ１〜Ｃ６アルキル基、またはＣ１〜Ｃ６アルコキシル基である。
【００７５】
これらのラテントピグメントは単独で用いてもよく、２以上組合せて用いてもよい。
【００７６】
ラテントピグメントは、適切な溶媒に溶解される。例えば、メタノール、エタノール、プロパノール、イソプロパノール、ブタノール、イソブタノール、シクロヘキサノール、グリシドール、フルフリルアルコール、ベンジルアルコールなどのアルコール類、プロピレングリコールモノメチルエーテル、エチレングリコールモノメチルエーテル、エチレングリコールモノエチルエーテル、エチレングリコールモノブチルエーテル、エチレングリコールモノメチルエーテルアセテート、エチレングリコールモノエチルエーテルアセテート、エチレングリコールモノブチルエーテルアセテートなどのグリコール誘導体類、ｏ−キシレン、トルエン、シクロヘキサンなどの炭化水素、酢酸エチル、酢酸−ｎ−プロピル、酢酸−ｎ−ブチル、ブチロラクトンなどのエステル、メチルエチルケトン、メチル−ｎ−プロピルケトン、メチル−ｎ−ブチルケトン、メチル−ｎ−ペンチルケトン、メチルイソブチルケトン、シクロペンタノン、シクロヘキサノン、シクロヘプタノンなどのケトンが挙げられる。
【００７７】
ラテントピグメントの濃度は特に制限されなく、要求される色調に応じて調整すればよい。
【００７８】
運搬、保存等を考慮すると、ポリシラザンおよびラテントピグメント溶液をそれぞれ別個に用意しておき、使用時にあるいは組成物製造時に、要求される色調となるように混合して本発明の着色被覆膜形成用塗布液を製造してもよい。
【００７９】
なお、本発明の着色被覆膜形成用塗布液には、必要に応じて、紫外線吸収剤、赤外線吸収剤、光安定剤、レベリング剤などの添加剤が含まれてもよい。また、塗膜物性を改良するために、ポリオール樹脂、ポリイソシアネート化合物、シリコーン樹脂などのポリマー類が含まれていてもよい。
【００８０】
このようにして得られた着色被覆膜形成用塗布液は、スプレーコーティング、ローラーコーティング、スピンコーティング、ディッピングなど、当業者が適宜用いる方法で、基板に塗布される。着色薄膜の厚さは、特に制限がなく、目的に合わせて決定すればよい。
【００８１】
塗布される基板には特に制限がないが、ラテントピグメントの顔料化のための加熱（１００〜３００℃）に耐え得る程度の耐熱性を有することが好ましい。
【００８２】
着色被覆膜形成用塗布液を塗布した基板を加熱する。加熱により、ラテントピグメントの保護基がはずれ、本来の顔料（ピグメント）の色が発色される。加熱温度は、用いるラテントピグメントの保護基が脱離する温度以上であれば、特に制限がないが、一般には、１００〜３００℃、好ましくは、１５０〜２５０℃である。温度が低すぎると保護基の脱離が不十分となり、高すぎると、顔料の熱分解が起こる。
【００８３】
このようにして得られた基板は、均一かつ透明な、そして強固な着色薄膜であり、例えば、装飾、カラーフィルター、光記録等の用途に用いられる。光透過性材料（例えば、ガラス）上に着色薄膜が形成された場合、得られた薄膜は、含まれる顔料により、特定の波長域の波長を選択的に吸収するので、光吸収性フィルターとして、表示装置に用いられる。
【００８４】
本発明の光吸収性フィルターが適用される表示装置としては、液晶表示装置、カラー受像管、白黒受像管、プラズマ表示装置、有機電界発光表示装置などが挙げられる。このような装置の光透過性表示部に本発明の着色薄膜基板がフィルターとして用いられる。また、投射型の液晶表示装置も用いられるが、この場合は、投射スクリーンに着色薄膜を設けてもよい。
【実施例】
【００８５】
以下に実施例を挙げて本発明を説明するが、本発明は、実施例に限定されない。
【００８６】
（実施例１）
１０％のポリシラザンＮＬ−１１０（ソルベッソ１５０希釈）１０ｇにラテント化インジゴを０．２ｇ混入した着色被覆膜形成用塗布液を調整した。
【００８７】
（実施例２）
１０％のポリシラザンＮＬ−１１０（ソルベッソ１５０希釈）１０ｇにラテント化キナクリドンを０．１ｇ混入した着色被覆膜形成用塗布液を調整した。
【００８８】
（実施例３）
１０％のポリシラザンＮＬ−１１０（ソルベッソ１５０希釈）１０ｇにラテント化ピグメントイエロー９３を０．２ｇ混入した着色被覆膜形成用塗布液を調整した。
【００８９】
この塗布液をガラス基板にスプレーコートで塗布し、得られた塗膜を２００℃でそれぞれ１０分間加熱した。そして、実施例１〜３で得られた塗布液が被膜されたガラス基板の加熱処理後における最大吸収波長とその透過率を表１に示す。それぞれの温度で加熱して得られた薄膜は、それぞれ透明で均一であった。
【００９０】
（比較例１）
テトラエトキシシランのエタノール溶液に塩酸と、添加してアシッドレッドを混入し１０時間攪拌した後、この溶液をステンレス基板上に塗布し、乾燥するゾルゲル法によってシリカの前駆体となる乾燥ゲル膜を作製し、２００度１０分で焼成した。膜の緻密性およびが得られなかったため、任意の物性を得ることができなかった。
【００９１】
（比較例２）
メタノール−シリカゾル（日産化学工業株式会社製）３０％をメタノールで１０％に希釈したものに染料であるアシッドレッドを混入し得られた塗布液をステンレス基板に塗布し乾燥させ、２００℃１０分焼成した。膜の緻密性および基材と密着性が得られなかったため、任意の物性を得ることができなかった。
【００９２】
（比較例３）
１０％のポリシラザンＮＬ−１１０（ソルベッソ１５０希釈）をステンレス基材に塗布し、２００℃１０分焼成した。緻密性があり色素が混入していなくても任意の物性を得られることが確認できた。
【００９３】
得られた着色ガラスについて下記の項目の試験を行った。結果を表１に示す。
１）耐水性試験：２０℃の水に２４時間浸漬した。
２）耐酸性：５％ＨＣｌ水溶液に２４時間浸漬した。
３）耐アルカリ性試験：５％水酸化ナトリウム水溶液に６０分間浸漬した。
耐水性試験および耐アルカリ性試験結果の評価基準は、以下の通りである。
○：浸漬後、外観に変化が全くない（膜の剥がれ、白化、退色などがない）。
△：浸漬後、わずかに白化などが認められるが、実用上問題がない。
×：浸漬後、膜の剥がれ、白化、退色などが見られる。
４）テープ密着性は、ＪＩＳ−Ｋ−５４００の付着性で評価した。
５）新東科学（株）製  表面性測定機ＨＥＩＤＯＮ−１４Ｄを使用して、磨耗試験（スチールウール、５００ｇ、５０往復）を実施し、擦った後の擦過傷の本数で評価した。○：０〜２本  △：３〜１０本  ×：１０本以上
６）耐光性試験：ＳＥＮエンジニアリング（株）製  高圧ＵＶランプ（ＨＣＲ１００Ｔ−２）を使用して促進耐光性試験を行った。照射時間３０分で行い、３０分後の概観で評価した。○：退色がなく問題がない。△退色があるが実用上問題がない。×：退色が見られる。
【００９４】
【表１】
2007169551.tif 000027
【００９５】
この結果、密着性、ハードコート性、耐水性、耐アルカリ性、耐光性に優れた着色ガラスが得られた。
【００９６】
ポリシラザンと、ラテントピグメントとを含有する本発明の着色被覆膜形成用塗布液は、分散剤を使用せず、任意の物性を得ることができるという効果を有している。